(57)【要約】      （修正有）【課題】成型防音構成部品の生産コストを大幅に下げる製造方法の提供。【解決手段】防音構成部品に所望される形状を有する鋳型空洞の壁の一部分上に、空洞全体を占有しない第１の多孔質の層１を配置するステップと、第２の開放気泡の多孔質の層３を形成するために、鋳型の空洞内に発泡高分子組成物を射出するステップとを含む。第１の多孔質の層１の上に実際的に気密の中間層２を配置するステップと第２の多孔質の層３を形成するために高分子組成物を射出するステップの２つのステップが、発泡高分子組成物を射出する単一のステップで同時に行われる方法。【選択図】図１
2014159160.tif 000002
【特許請求の範囲】
【請求項１】
第１の多孔質の層（１）と、開放気泡を有する第２の多孔質の層（３）と、それらの２つの多孔質の層の間に実際的に気密である中間層（２）とを備える種類の成型防音構成部品を生産する方法であって、
前記防音構成部品に所望される形状を有する鋳型空洞の壁部分上に、前記空洞全体を占有しない前記第１の多孔質の層（１）を設けるステップと、
前記空洞全体を占有しない前記第１の多孔質の層（１）上に、実際的に気密である前記中間層（２）を設けるステップと、
開放気泡を有する前記第２の多孔質の層（３）を形成するために、前記鋳型の前記空洞内に高分子発泡組成物を射出するステップとを含む種類の方法において、
前記実際的に気密の中間層（２）を前記第１の多孔質の層（１）上に設けるステップと前記第２の多孔質の層（３）を形成するために高分子組成物を射出するステップの前記２つのステップが、前記高分子発泡組成物のための単一の射出ステップで、前記高分子組成物が前記第１および第２の多孔質の層（１、３）のそれぞれより密度の高い前記実際的に気密の中間層（２）を、前記第１の層（１）の材料と共に、形成するような条件の下で、前記第１の層（１）と接触して同時に行われることを特徴とする、方法。
【請求項２】
射出後の前記中間層の厚さが、前記第１の多孔質の層の厚さの１０％と２０％の間にあることを特徴とする、請求項１に記載の方法。
【請求項３】
前記中間層（２）が、１００ｇ／ｍ２と１０００ｇ／ｍ２の間の単位面積当たりの質量を有することを特徴とする、請求項１または請求項２のいずれかに記載の方法。
【請求項４】
前記第１の層（１）を設けるステップが、前記鋳型の壁上に多孔質の材料の層を位置決めするステップを含み、前記多孔質の材料がフェルトおよび発泡体層から選択されることを特徴とする、請求項１から３までのいずれか一項に記載の方法。
【請求項５】
前記第１の多孔質の層が、２００Ｎ．ｍ−３．ｓと３５００Ｎ．ｍ−３．ｓの間の空気の通過に対する抵抗を有する少なくとも１つの多孔質の層を有することを特徴とする、請求項４に記載の方法。
【請求項６】
前記第１の層（１）の前記多孔質の材料が、多孔質の層（５）を備え、前記多孔質の層（５）の外側表面が、空気の通過に対してより大きな抵抗を有する層（４）を担持することを特徴とし、前記第１の層（１）を設ける前記ステップが、空気の通過に対してより大きな抵抗を有する前記層（４）が前記鋳型の前記壁に接触して位置決めされるように、前記多孔質の材料の前記層（１）を位置決めするステップを含むことを特徴とする、請求項４または請求項５に記載の方法。
【請求項７】
空気の通過に対してより大きな抵抗を有する前記層（４）が、２００Ｎ．ｍ−３．ｓと２０００Ｎ．ｍ−３．ｓの間の空気の通過に対する抵抗を有することを特徴とする、請求項６に記載の方法。
【請求項８】
前記中間層（２）および前記第２の多孔質の層（３）が、前記第２の多孔質の層を形成するために射出される流体組成物が前記第１の多孔質の層の多孔質の構造体内に浸透するような方法で作り出されることを特徴とする、請求項１から７までのいずれか一項に記載の方法。
【請求項９】
第１の多孔質の層（１）と、開放気泡を有する第２の多孔質の層（３）と、それらの２つの多孔質の層の間に実際的に気密である中間層（２）とを備える、請求項１から８まで
のいずれか一項に記載の方法を実施することによって生産することができる成型防音構成部品であって、前記中間層（２）が、前記２つの多孔質の層（１、３）の材料によってのみ構成されることを特徴とする、成型防音構成部品。
【請求項１０】
前記中間層（２）の厚さが、前記第１の多孔質の層の厚さの１０％と２０％の間にあることを特徴とする、請求項９に記載の構成部品。
【請求項１１】
前記中間層（２）が１００ｇ／ｍ２と１０００ｇ／ｍ２の間の単位面積当たりの質量を有することを特徴とする、請求項９または請求項１０に記載の構成部品。
【請求項１２】
前記第１の多孔質の層が、多孔質の層（５）を備え、前記多孔質の層（５）の外側表面が、空気の通過に対してより大きな抵抗を有する層（４）を担持することを特徴とする、請求項９から１１のいずれか一項に記載の構成部品。
【請求項１３】
空気の通過に対してより大きな抵抗を有する前記層（４）が、２００Ｎ．ｍ−３．ｓと２０００Ｎ．ｍ−３．ｓの間の空気の通過に対する抵抗を有することを特徴とする、請求項１２に記載の構成部品。
【請求項１４】
前記構成部品が、任意選択で薄い流体密のフィルム（１２）が間に置かれた、前記第１の多孔質の層（１）上に設けられる装飾マット層（１０）を備えることを特徴とする、請求項９から１３のいずれか一項に記載の構成部品。
【発明の詳細な説明】
【技術分野】
【０００１】
本発明は、成型防音構成部品を生産する方法およびその実施によって得られる構成部品に関する。
【背景技術】
【０００２】
防音構成部品は、自動車の客室などの実質的に閉じられた空間のいくつかの場所に配置される。そのような構成部品は、例えば、床または隔壁に配置される。
自動車用の多数の知られた防音装置には、文献米国特許第６１４５６１７号に記載されるものが含まれる。それは、支持部上に位置決めされる、空気の層が好ましくは間に入れられた２つの多孔質の層を備える。この２つの多孔質の層は、許容されている空気の通路と連通しなければならない。その防音装置は、その音響特性が必ずしも十分とは限らないが軽いという利点を有する。そのようなシステムを構築するために、開放気泡を有する第２の多孔質の層を形成するために、第１の多孔質の層のところに、高分子発泡組成物を射出することを想定することが可能であろう。しかしそのような工程は、この装置の動作原理に反して２つの層の間に流体密閉ゾーンを形成し、したがってその防音特性の大部分を失うであろう。
【０００３】
文献米国特許第４１３１６６４号に記載される別のより旧式の装置は、異なる密度を有するフェルトの２つの層の間に配置される膜または不透過性のフィルムを備える防音パネルを構成する。そのシステムでは、この膜またはフィルムは、２つの層の間の空気のどのような通過も防止する。
【０００４】
本発明は、文献米国特許第４１３１６６４号に記載される、すなわち気密の中間層を備える第２の一般的な種類の防音構成部品の生産に関する。
その第２の一般的な種類の防音構成部品の欠点は、それらが比較的高価なことである。特に、そのような構成部品を構築するために、第１の多孔質の層から開始し、相対的に不透過性の中間層を設ける第１の工程を行い、次いで他の多孔質の層を設ける第２の工程を行うことが必要である。
【発明の概要】
【発明が解決しようとする課題】
【０００５】
本発明の一目的は、そのような成型防音構成部品の生産コストを大幅に下げることである。
【課題を解決するための手段】
【０００６】
本発明によれば、構築される製品のコストを下げることができるように、空気に対して相対的に不透過性の中間層と多孔質の防音層のうちの１つが単一の射出ステップで同時に構築される。
【０００７】
より詳細には、本発明によれば第１の多孔質の層は、他の層と協働しなければならない側面に向けられた、少なくともその表面のところに、開放空孔を有する。この中間層および他の多孔質の層は、射出される流体組成物の一部分が所与の深さにわたり第１の層の多孔質の構造体内に浸透するような方式で、引き続き単一の射出ステップで構築される。第２の多孔質の層を形成するために射出される流体組成物の発泡中、第１の多孔質の層の空孔内に含まれる材料は、どのような発泡体も実際的に形成することができず、したがって、第１の層内の浸透深さにわたり、２つの多孔質の層の材料によって構成される中間高密度化層が残る。
【０００８】
このように、本発明は、第１の多孔質の層と、開放気泡を有する第２の多孔質の層と、それらの２つの多孔質の層の間に実際的に気密である中間層とを備える種類の成型防音構成部品を生産する方法に関し、本方法は、防音構成部品に対して所望される形状を有する鋳型空洞の壁部分上に、空洞全体を占有しない第１の多孔質の層を設けるステップと、空洞全体を占有しない第１の多孔質の層上に実際的に気密である中間層を設けるステップと、開放気泡を有する第２の多孔質の層を形成するために鋳型の空洞内に高分子発泡組成物を射出するステップとを含む種類のものである。本発明によれば、実際的に気密の中間層を第１の多孔質の層上に設けるステップと第２の多孔質の層を形成するために高分子組成物を射出するステップの２つのステップが、高分子発泡組成物に対する単一の射出ステップで、高分子組成物が第１および第２の多孔質の層のそれぞれより密度の高い実際的に気密の中間層を第１の層の材料と共に形成するような条件の下で第１の層と接触して、同時に行われる。
【０００９】
この射出は、第１の多孔質の層の空気の通過に対する抵抗、空孔率、密度、構造、表面、等の特性を考慮して、中間層が所望の厚さを有するように、制御される流れ、温度および圧力条件の下で行われる。
【００１０】
このように、本方法は中間層の所望の厚さの定義を含み、その結果中間層が所望の厚さを有するように、射出中の流れ、温度および圧力の制御を含むことができる。
射出される高分子組成物が少なくとも２つの成分を混合することによって形成されるとき、射出される組成物は、中間層が所望の厚さを有するように、組成物の２つの成分に対する対応する条件の下で生産される。
【００１１】
第１の層を設けるステップは、多孔質の材料の層を鋳型壁上に位置決めするステップを好ましくは含み、この多孔質の材料はフェルトおよび発泡体から選択される。これは、分割、射出、押出し等することができる。多孔質の材料が乏しい浸透性を有する層を有して設けられる一改善によれば、第１の層を設けるステップは、乏しい浸透性を有するこの層が鋳型の壁に接触して位置決めされるように多孔質の材料の層を位置決めするステップを含む。
【００１２】
本方法は、構成部品の少なくとも片側で行われ、構成部品の厚さの少なくとも一部分に影響を及ぼす、引き続く穿孔ステップを好ましくは含む。
本発明による方法は、以下の特徴の１つまたは複数を有利には備える。
【００１３】
−射出後の中間層の厚さは、第１の多孔質の層の厚さの１０％と２０％の間である、
−この中間層は、１００ｇ／ｍ２と１０００ｇ／ｍ２の間の単位面積当たりの質量を有する、
−この第１の多孔質の層は、２００Ｎ．ｍ−３．ｓと３５００Ｎ．ｍ−３．ｓの間の空気の通過に対する抵抗を有する、少なくとも１つの多孔質の層を有する、
−空気の通過に対するより大きな抵抗を有する層は、２００Ｎ．ｍ−３．ｓと２０００Ｎ．ｍ−３．ｓの間の空気の通過に対する抵抗を有する。
【００１４】
本発明は、上記で定義される方法に従って成型防音複合物を作り出すステップ、および得られた成型防音構成部品を車両の床または隔壁に設けるステップを含む、自動車を生産するための方法にも関する。
【００１５】
本発明は、２つの層の材料によってのみ中間層が構成される、前述のパラグラフの方法を実施することによって生産される成型防音構成部品にも関する。その厚さは、好ましくは第１の層の材料の多孔質の構造体内への第２の層の材料の浸透深さによって決められる
。
【００１６】
この中間層は、好ましくは少なくとも０．１ｍｍの厚さを有する。
第２の層の材料は、好ましくはポリウレタンである。
本発明による構成部品が以下の特徴のうちの１つまたは複数をさらに備えるのが有利である。
【００１７】
−中間層の厚さが第１の多孔質の層の厚さの１０％と２０％の間である、
−中間層が１００ｇ／ｍ２と１０００ｇ／ｍ２の間の単位面積当たりの質量を有する、
−第１の多孔質の層が、２００Ｎ．ｍ−３．ｓと３５００Ｎ．ｍ−３．ｓの間の空気の通過に対する抵抗を有する少なくとも１つの多孔質の層を有する、
−第１の多孔質の層に１つの多孔質の層が設けられ、その外側表面は空気の通過に対するより大きな抵抗を有する層を担持する、
−この空気の通過に対するより大きな抵抗を有する層が、２００Ｎ．ｍ−３．ｓと２０００Ｎ．ｍ−３．ｓの間の空気の通過に対する抵抗を有する、
−構成部品が、任意選択で薄い流体密のフィルムが間に置かれた、第１の多孔質の層上に設けられる装飾マット層を備える、
−マットの層が空気の通過に対するより高い抵抗を有する層の上に設けられる。
【００１８】
本発明は、床および隔壁と、床または隔壁のうちの１つの上に設けられる、上記で定義されるような成型防音構成部品とを備える自動車にも関する。
本発明は、平面であるもの、および成型で得られる任意の形状であるものの両方である、成型防音構成部品を生産するために顕著な利点を有する。
【００１９】
最初に、第１の多孔質の防音層は、極めて異なる種類のもの（発泡体、フェルト、不織布、等の層）であることができ、それはあらかじめ生産し、鋳型内に位置決めすることができる。重要な特徴は、他の層が位置決めされなければならない側に向けられる第１の層の材料の面が多孔質でなければならない、すなわち中間層の形成のために少なくとも所望の深さにわたり凹部が設けられていなければならないことである。
【００２０】
単一のステップで中間層および他の多孔質の層を作り出すことができるので、かつその他の層の材料の性質を発泡プラスチック材料用のいくつかの流体組成物から選択することができるので、本発明の用途の範囲は極めて広い。
【００２１】
２つの多孔質の層の材料を選択するためのその大きな自由度の利点は、生産ステップの数の減少による低コストの利点に加えて、ひいては生産設備のコストに存在する。
本発明の他の特徴および利点は、添付の図面を参照して行われる以下の詳細な説明および実施例を読むことでより良く理解されるであろう。
【図面の簡単な説明】
【００２２】
【図１】本発明による方法によって生産される防音構成部品の一例の部分図である。
【図２】本発明による方法によって生産される防音構成部品の別の例の部分図である。
【図３】自動車の床に適用可能な本発明による第３の防音構成部品の、図１に類似する図である。
【図４】自動車の床に適用可能な本発明による第４の防音構成部品の、図１に類似する図である。
【図５】自動車の床に適用可能な本発明による第５の防音構成部品の、図１に類似する図である。
【図６】本発明による２つの防音構成部品と従来技術の防音構成部品に対する、ｄＢでの低減指数の線を周波数の関数として示すグラフである。
【図７】本発明による２つの防音構成部品と従来技術の防音構成部品に対する、拡散場内の吸収係数の線を周波数の関数として示すグラフである。
【発明を実施するための形態】
【００２３】
図１および２で、参照番号１は、図１に示すような単一層または図２に示すような複合層のいずれかである、第１の多孔質の層を示す。図２で、この層１は多孔質の層５を備え、その外側表面は空気の通過に対してより大きな抵抗を有する層４を担持する。例えば、この層５はフェルトであり、層４は不織布であることができる。
【００２４】
参照番号３は、射出される流体組成物によって形成される発泡体の第２の多孔質の層を示し、参照番号２は、第１の多孔質の層１の表面部分内に捕捉された流体発泡組成物の材料によって形成される中間層を示す。
【００２５】
次に本発明による２つの成型防音構成部品の実施形態を考察する。
実施例１
第１の実施形態では、所望の防音構成部品の周囲形態に従って、天然および／または合成繊維のフェルトのシートがフェルトのロールから切り出される。
【００２６】
フェルトのそのシートは、構成部品の第１の防音層を構成するためのものであり、射出鋳型内に、第１の半鋳型の壁上に配置される。次いでこの鋳型は閉じられ、流体発泡組成物が鋳型の空洞内に、フェルトのこのシートと鋳型空洞の範囲を定める鋳型のもう１つの半鋳型の間に射出される。
【００２７】
射出の圧力、温度および流れの条件は、第１の多孔質の層の空気の通過に対する抵抗、空孔率、密度、構造、表面、等の特性を考慮して、射出される流体組成物がフェルトのアクセス可能な表面を介して所望の深さだけ浸透するように定められる。例えば、この流体組成物は、約０．３ｍｍの厚さにわたりフェルト内に浸透する。フェルトの表面層内に封じ込められるこの流体組成物は膨張のための十分な空間を有さないので、その区域内での発泡は実際的に不可能である。変形形態では、発泡体が膨張に曝され、射出された流体組成物が所望の密度の発泡体を形成するように、第２の半鋳型が最初に摺動し、間隔をあけることができる。
【００２８】
射出された発泡体の層が十分に安定したとき、鋳型は開かれ成型構成部品が取り出される。鋳型の空洞の形状に従って、この構成部品は平坦または任意の所望の形態であることができる。それはその状態で使用することができ、あるいは追加の工程、例えば穿孔および／または縁部の仕上げを受けさせることができる。
【００２９】
フェルトの表面区域内に捕捉された射出された組成物の材料によって、かつフェルトの材料によって構成される中間層と射出された発泡体の層は、したがって単一の鋳型内で、単一の工程で作り出される。このようにして得られた製品は仕上げることができる。
【００３０】
得られる構成部品のコストはしたがって、層にされる構成部品を形成し次いで形状へ成型すること、あるいは１つが中間層を設けるための、もう１つが第２の防音層を作り出すための、少なくとも２つの別々の操作を伴う鋳型内で３つの層を積み重ねることによって生産することのいずれかを含む、知られた方法で得られる構成部品のコストに対して低減されることは理解されるであろう。
【００３１】
この実施例の変形形態では、フェルトの第１のシートは、所定の厚さの発泡体の層によって置き換えられる。例えば、その層は、その１つの面のところに開孔を有しもう１つの
面のところに表皮を有することができる。そのような層は、２倍の厚さの発泡体の層を、その中央面で切断することによって得ることができる。
【００３２】
実施例２
第２の実施例では、第１の実施例と異なり、第１の層はフェルトによって形成されずに、代わりに射出される発泡体の層によって構成される。その方法は、防音構成部品の第１の多孔質の層が構成部品の特定の機能に適合するようになされた可変厚さを有する、防音構成部品の生産が可能になる利点を有する。
【００３３】
最後の実施例では、第１および第２の多孔質の防音層の材料は、それらの本質のせいでない場合は少なくともそれらの防音特性、例えば、空気の通過に対する抵抗、空孔率、密度、構造、表面、等の特性のせいで、異ならなければならない。
【００３４】
それらの特性は、中間層が実際的に流体密であるようなものである。その目的のために、その中間層は、少なくとも０．１ｍｍの厚さを有することが好ましい。
図１および２に示す防音構成部品は、自動車の隔壁の金属シート上に有利には設けるためのものである。
【００３５】
図１の場合の第１の多孔質の層１または図２の場合の多孔質の層５は、例えばマイクロファイバーが５０％より多い、有利には８０％より多いなどの、マイクロファイバーの高いパーセントを有利には含むフェルトなどの、例えば吸収性フェルトによって形成される。
【００３６】
本発明によれば、用語「フェルト」は、基剤繊維と結合材の混合物を呼ぶためのものである。この繊維は、天然のまたは合成の、１つの種類のまたはいくつかの種類の、新規のかつ／またはリサイクルの繊維であることができる。使用することができる天然繊維の例には、亜麻、綿、麻、竹等がある。使用することができる合成繊維の例には、ガラス繊維、ケブラー、ポリアミド、アクリル、ポリエステル、ポリプロピレンがある。
【００３７】
結合材は、結合すべき基剤繊維の溶融点より低い溶融点を有する樹脂または結合繊維である。樹脂の例には、エポキシ樹脂、またはフェノール樹脂がある。結合繊維の例には、ポリプロピレン、ポリエチレン、ポリアミド、ポリエステル、または複合ポリエステルがある。
【００３８】
用語「マイクロファイバー」は、０．９デシテックスより小さな、有利には０．７デシテックスより小さいサイズを有する繊維を呼ぶためのものである。
一変形形態では、多孔質の層１または多孔質の層５のフェルトは、内部または外部由来の廃棄製品、例えば自動車機器の部片からの切れ端、生産不合格品、または耐用年数を過ぎた車両の部片からのリサイクル材料を含む。それらの廃棄製品は例えば、粉砕され、塊、群れまたは粒子によって構成される分割された材料の部片の形態でフェルト内に組み込まれる。廃棄製品の構成部品は、粉砕工程の前または粉砕工程中に分離することができる。
【００３９】
発泡体の多孔質の層１または多孔質の層５の変形形態では、この発泡体は開放気泡を有する。それは例えば、ポリウレタンから生産される。この発泡体は射出または分割される。
【００４０】
一変形形態では、この射出されたまたは分割された発泡体は、上記で定義されたようなリサイクル材料、または鉱物装填物、または「バイオ多価アルコール」などの多価アルコールも含む。
【００４１】
一変形形態では、この多孔質の層１または多孔質の層５は、同じ出願人による国際出願第２００７／００６９５０号に記載されるような、高度の曲がりくねりを伴う開放気泡を有する発泡体に基づいて構築される。
【００４２】
そのような発泡体は、１．４より大きな、有利には１．４と３の間の曲がりくねりを有する。
その曲がりくねりは、周波数の平方根の逆関数として使用される音波長に対する屈折率の二乗の変動を示す線の勾配を確証することによって測定される。
【００４３】
第１の多孔質の層１または多孔質の層５の厚さは、例えば４ｍｍと１２ｍｍの間、例えば８ｍｍである。
フェルトの多孔質の層１または多孔質の層５の場合は、多孔質の層１または多孔質の層５の単位面積当たりの質量は、有利には２００ｇ／ｍ２と２０００ｇ／ｍ２の間にあり、例えば１２００ｇ／ｍ２のものである。発泡体の多孔質の層１または多孔質の層５の場合は、この層の密度は有利には１０ｋｇ／ｍ３と８０ｋｇ／ｍ３の間にあり、例えばほぼ７０ｋｇ／ｍ３である。
【００４４】
その層１または層５の空孔率は、その層の空気の通過に対する抵抗が例えば２００Ｎ．ｍ−３．ｓと３５００Ｎ．ｍ−３．ｓの間、例えば、２０００Ｎ．ｍ−３．ｓのものであるように選択される。
【００４５】
空気の通過に対する抵抗および固有抵抗は、Ｆｒｅｎｃｈ  Ｕｎｉｖｅｒｓｉｔｙ  ｏｆ  Ｍａｎｓにおいて１９９７年１０月３日に参加したＭｉｃｈｅｌ  ＨＥＮＲＹの論文、“Ｍｅｓｕｒｅｓ  ｄｅｓ  ｐａｒａｍｅｔｒｅｓ  ｃａｒａｃｔｅｒｉｓａｎｔ  ｕｎ  ｍｉｌｉｅｕ  ｐｏｒｅｕｘ．Ｅｔｕｄｅ  ｅｘｐｅｒｉｍｅｎｔａｌｅ  ｄｕ  ｃｏｍｐｏｒｔｅｍｅｎｔ  ａｃｏｕｓｔｉｑｕｅ  ｄｅｓ  ｍｏｕｓｓｅｓ  ａｕｘ  ｂａｓｓｅｓ  ｆｒｅｑｕｅｎｃｅｓ．”（多孔質の媒体を特徴付けるパラメータの測定。低周波数での発泡体の音響挙動の実験的研究）に記載される方法によって測定される。
【００４６】
中間層２は、気密であるのが有利である。それは、上記で分かったように、第１の多孔質の層１または多孔質の層５内に含まれる多孔質の材料と、この多孔質の材料によって画成される孔および／または隙間を流体密に遮蔽する、第２の多孔質の層３を生じさせるように射出される流体発泡組成物との間の混合物によって作り出される。
【００４７】
この中間層２の厚さは、有利には多孔質の層１または多孔質の層５の厚さの２０％より小さく、多孔質の層１または多孔質の層５の厚さの１０％より大きい。
それは、有利には０．１ｍｍより大きく、０．５ｍｍと３ｍｍの間にあり、有利にはほぼ１．５ｍｍのものである。
【００４８】
その厚さは、構成部品の生産方法において、第１の多孔質の層を構成する多孔質の材料の密度に応じて、射出流れ速度および射出圧力などの発泡体の射出パラメータを改変して制御される。多孔質の材料の密度が高いほど、第２の多孔質の層３を作り出すために射出される流体発泡組成物が多孔質の材料内により少なく浸透する。
【００４９】
中間層２の密度は、図１の場合第１の多孔質の層１の密度より大きく、図２の場合多孔質の層５の密度より大きい。それは、第２の多孔質の層３の密度よりやはり大きい。
この中間層の単位面積当たりの質量は、有利には１００ｇ／ｍ２と１０００ｇ／ｍ２の間にあり、有利には実質的に３２０ｇ／ｍ２のものである。
【００５０】
良好な音響特性を確保するために、この第２の多孔質の層３は、上記から分かっているように防音特性を有する射出される粘弾性発泡体に基づいて作り出される。
この発泡体は開放気泡を有する。それは例えばポリウレタンから生産される。一変形形態では、この発泡体は、リサイクル材料または鉱物装填物または「バイオ多価アルコール」などの多価アルコールを含む。
【００５１】
用語「リサイクル材料」は、内部または外部由来の廃棄製品、例えば、自動車機器の部片からの切れ端、生産不合格品、耐用年数を過ぎた車両の部片からの材料を呼ぶためのものである。それらの廃棄製品は、例えば粉砕され、塊、群れまたは粒子によって構成される分割された材料の部片の形態で発泡体内に組み込まれる。この廃棄製品の構成部品は、粉砕工程の前または粉砕工程中に分離することができる。
【００５２】
層３の密度は３０ｋｇ／ｍ３と７０ｋｇ／ｍ３の間であり、具体的にはほぼ５０ｋｇ／ｍ３である。
層３は多孔質であり、有利には１００００Ｎｍ−４．ｓと９００００Ｎｍ−４．ｓの間にある、好ましくは３００００Ｎｍ−４．ｓのものである空気の通過に対する固有抵抗を与えるようになされた空孔率を有する。
【００５３】
弾力特性を有するために、第２の多孔質の層３は、有利には１００Ｐａと１０００００Ｐａの間の、具体的にはほぼ４００００Ｐａの弾性率を有する。
図２の実施例では、抵抗層４は、低い秤量を有するフェルト、織物、等などの空気の通過に対する画定された抵抗を有する抵抗性の不織布または材料に基づいて有利には作り出される。
【００５４】
それは、多孔質の層５の厚さおよび第２の多孔質の層３の厚さより薄い厚さを有する。
その単位面積当たりの質量は、２０ｇ／ｍ２と２００ｇ／ｍ２の間にある。
この抵抗層４は、２００Ｎ．ｍ−３．ｓと２０００Ｎ．ｍ−３．ｓの間の、有利にはほぼ５００Ｎ．ｍ−３．ｓのものである空気の通過に対する抵抗を有するために多孔質である。
【００５５】
この抵抗層４は、接着剤接合、または積層または化学的固着などの機械的な固定によって層５に固定される。
マットを形成するために自動車の床の金属シート上に設けるための第３の成型防音構成部品を図３に示す。
【００５６】
その第３の構成部品は、抵抗層４の上に配置される装飾層１０があるせいでのみ、図２に示す第２の構成部品と異なる。その装飾層は、マットに基づいて、例えばダイロール（Ｄｉｌｏｕｒ）または平らなまたはタフテッド・ニードルド・マットに基づいて作り出される。
【００５７】
この層１０は、２００ｇ／ｍ２と７００ｇ／ｍ２の間の、有利には５５０ｇ／ｍ２の単位面積当たりの質量を有する。
マットを形成するために自動車の床の金属シートに固定するためのものである第４の成型防音構成部品を図４に示す。
【００５８】
その構成部品は、抵抗層４が上記で説明したように装飾層１０に置き換えられることでのみ、図２に示す第２の構成部品と相違する。
マットを形成するために自動車の床の金属シート上に設けるためのものである第５の成型防音構成部品を図５に示す。
【００５９】
その構成部品は、中間の、薄い流体密なフィルム１２が上記で説明したような装飾層１０と多孔質層５の間に置かれていることでのみ、図４に示す第４の構成部品と相違する。
この薄い中間フィルム１２は、５００μｍより薄い、例えば１０μｍと５００μｍの間の、有利には５０μｍの厚さを有する。このようにすると、それは１０ｇ／ｍ２と２００ｇ／ｍ２の間の、有利には５０ｇ／ｍ２の単位面積当たりの質量を有する。
【００６０】
そのフィルム１２は、空気の通過に対して気密である。それは例えば、ポリエチレン、ポリプロピレン、ポリエステルまたは共重合体、ポリ（エチレン  スチレン）などの単層熱可塑性高分子に基づいて作り出される。一変形形態では、このフィルム１２は、多層熱可塑性高分子に基づいて、例えば、ポリエチレン／ポリアミド、ポリエチレン／ポリアミド、ポリエチレンに基づいて作り出される。このフィルム１２は、ポリアミド／ポリエチレンに基づく２層フィルムであるのが有利である。
【００６１】
装飾層１０はフィルム１２に付着させられ、このフィルム１２は多孔質の層５に付着させられる。この構成部品を車両の床に付着させられるマットとして使用する場合、このフィルム１２は、水が多孔質の層５内に導入されるのを防止するための水密性を与える。
【００６２】
一般に、多孔質のベース層３と組み合わされた、上記で説明したような流体密である高密度化された中間層２を備える本発明による防音構成部品は、従来技術で知られた双透過性型式の構成部品の防音性よりはるかに優れた、驚くほどに優秀な防音性を有する。
【００６３】
上記で説明したように抵抗層４を追加することは、顕著に吸音を、そしてアセンブリの防音さえ驚くほどにさらに改善する。
例示として、図６および７は、図１に示すような本発明による隔壁用の３層構成部品に対する、図２に示すような本発明による隔壁用の４層構成部品に対する、ならびに従来技術の双透過性構成部品に対する、周波数Ｆの関数としての、ｄＢでの減衰指数および拡散場αでの吸収係数の測定値を示す。
【００６４】
本発明のそれらの実施形態では、多孔質の層１、５は、１２００ｇ／ｍ２の単位面積当たり質量と７ｍｍの厚さを有するフェルトに基づいて作り出される。第２の多孔質の層３は、１３ｍｍの厚さを有するポリウレタン発泡体に基づいて作り出される。
【００６５】
中間層２は実質的に１．５ｍｍの厚さを有する。
従来技術の構成部品は、１６ｍｍの厚さを有するポリウレタン発泡体の層に接着接合された、１８００ｇ／ｍ２の密度と６ｍｍの厚さを有する圧縮されたフェルトの多孔質の層を有する。
【００６６】
図６および７を参照すると、線２０は製造者によって求められる最小の規格であり、線２２はより高い規格である。
線２４は、従来技術の双透過性アセンブリに対応し、線２６、２８はそれぞれ図１の３層構成部品および図２の４層構成部品に対応する。
【００６７】
図６を見れば分かるように、本発明による構成部品（線２６、２８）は、特に１６００Ｈｚより高い周波数範囲で、従来技術の構成部品（線２４）に対して顕著に改善された防音性、ならびに図７に示すように、より良好な吸音性を驚くほどに有する。
【００６８】
加えるに、抵抗層４を設けることは（線２８）、４００Ｈｚの防音をさらに実質的に改善し、検討した周波数の全範囲にわたり吸音を顕著に増加させる。
【図１】
2014159160.tif 000003
【図２】
2014159160.tif 000004
【図３】
2014159160.tif 000005
【図４】
2014159160.tif 000006
【図５】
2014159160.tif 000007
【図６】
2014159160.tif 000008
【図７】
2014159160.tif 000009
【手続補正書】
【提出日】平成26年3月31日(2014.3.31)
【手続補正１】
【補正対象書類名】特許請求の範囲
【補正対象項目名】全文
【補正方法】変更
【補正の内容】
【特許請求の範囲】
【請求項１】
第１の多孔質の層と、開放気泡を有する第２の多孔質の層と、それらの２つの多孔質の層の間に気密である中間層とを備える成型防音構成部品を生産する方法であって、
前記防音構成部品が備える形状を有する前記第１の多孔質の層を設けるステップと、
前記第１の多孔質の層上に、前記中間層を設けるステップと、
前記第２の多孔質の層を形成するために、高分子発泡組成物を射出するステップとを含む方法において、
前記中間層を前記第１の多孔質の層上に設けるステップと高分子発泡組成物を射出するステップが、前記高分子発泡組成物と前記第１の層の材料から高分子組成物を形成する間に前記第１の層に接触する前記高分子発泡組成物の単一の射出ステップで、同時に行われ、前記中間層は、前記第１および第２の多孔質の層のそれぞれより密度が高く、
前記第１の層を設けるステップは、多孔質の材料の層を設けるステップを含み、前記多孔質の材料がフェルトおよび発泡体層から選択され、
前記第１の多孔質の層が、２００Ｎ．ｍ−３．ｓと３５００Ｎ．ｍ−３．ｓの間の空気の通過に対する抵抗を有する１つの多孔質の層からなり、
前記中間層の密度は、６６６ｋｇ／ｍ３より小さいことを特徴とする、方法。
【請求項２】
射出後の前記中間層の厚さが、前記第１の多孔質の層の厚さの１０％と２０％の間にあることを特徴とする、請求項１に記載の方法。
【請求項３】
前記中間層が、１００ｇ／ｍ２と１０００ｇ／ｍ２の間の単位面積当たりの質量を有することを特徴とする、請求項１に記載の方法。
【請求項４】
前記中間層および前記第２の多孔質の層が、前記第２の多孔質の層を形成するために射出される前記高分子発泡組成物が前記第１の多孔質の層の多孔質の構造体内に浸透するような方法で作り出されることを特徴とする、請求項１に記載の方法。
【請求項５】
請求項１に記載の方法によって生産される成型防音構成部品であって、前記中間層が、前記第１及び第２の多孔質の層の材料によってのみ構成されることを特徴とする、成型防音構成部品。
【請求項６】
前記中間層の厚さが、前記第１の多孔質の層の厚さの１０％と２０％の間にあることを特徴とする、請求項５に記載の防音構成部品。
【請求項７】
前記中間層が１００ｇ／ｍ２と１０００ｇ／ｍ２の間の単位面積当たりの質量を有することを特徴とする、請求項５に記載の防音構成部品。
【請求項８】
前記第１の多孔質の層が、多孔質の層を備え、前記多孔質の層の外側表面が、空気の通過に対してより大きな抵抗を有する追加の層を担持することを特徴とする、請求項５に記載の防音構成部品。
【請求項９】
空気の通過に対して前記より大きな抵抗を有する前記追加の層が、２００Ｎ．ｍ−３．ｓと２０００Ｎ．ｍ−３．ｓの間で、かつ２００Ｎ．ｍ−３．ｓより大きい空気の通過に対する抵抗を有することを特徴とする、請求項８に記載の防音構成部品。
【請求項１０】
前記防音構成部品が、薄い流体密のフィルムが前記第１の多孔質の層と装飾マット層との間に置かれた、前記第１の多孔質の層上に設けられる前記装飾マット層を備えることを特徴とする、請求項５に記載の防音構成部品。
【請求項１１】
前記第１の層の前記多孔質の材料が、多孔質の層を備え、前記多孔質の層の外側表面が、空気の通過に対してより大きな抵抗を有する追加の層を担持し、前記第１の層を設ける前記ステップが、空気の通過に対して前記より大きな抵抗を有する前記追加の層が前記成型防音構成部品の外側に位置決めされるように、前記多孔質の材料の前記第１の層を位置決めするステップを含むことを特徴とする、請求項１に記載の方法。
【請求項１２】
前記中間層が、１００ｇ／ｍ２と１０００ｇ／ｍ２の間の単位面積当たりの質量を有することを特徴とする、請求項６に記載の防音構成部品。
【請求項１３】
第１の多孔質の層と、開放気泡を有する第２の多孔質の層と、それらの２つの多孔質の層の間に気密である中間層とを備える成型防音構成部品を生産する方法であって、
前記防音構成部品が備える形状を有する前記第１の多孔質の層を設けるステップと、
前記第１の多孔質の層上に、前記中間層を設けるステップと、
前記第２の多孔質の層を形成するために、高分子発泡組成物を射出するステップとを含む方法において、
前記中間層を前記第１の多孔質の層上に設けるステップと高分子発泡組成物を射出するステップが、前記高分子発泡組成物と前記第１の層の材料から高分子組成物を形成する間に前記第１の層に接触する前記高分子発泡組成物の単一の射出ステップで、同時に行われ、前記中間層は、前記第１および第２の多孔質の層のそれぞれより密度が高く、
前記第１の層を設けるステップは、多孔質の材料の層を設けるステップを含み、前記多孔質の材料がフェルトおよび発泡体層から選択され、
前記第１の層の前記多孔質の材料が、多孔質の層を備え、前記多孔質の層の外側表面が、空気の通過に対してより大きな抵抗を有する追加の層を担持し、前記第１の層を設ける前記ステップが、空気の通過に対して前記より大きな抵抗を有する前記追加の層が前記成型防音構成部品の外側に位置決めされるように、前記多孔質の材料の前記層を設けるステップを含み、
空気の通過に対して前記より大きな抵抗を有する前記追加の層が、２００Ｎ．ｍ−３．ｓと２０００Ｎ．ｍ−３．ｓの間の空気の通過に対する抵抗を有し、
前記中間層の密度は、６６６ｋｇ／ｍ３より小さいことを特徴とする、方法。
【請求項１４】
前記中間層が、１００ｇ／ｍ２と１０００ｇ／ｍ２の間の単位面積当たりの質量を有することを特徴とする、請求項１３に記載の方法。
【請求項１５】
前記中間層および前記第２の多孔質の層が、前記第２の多孔質の層を形成するために射出される前記高分子発泡組成物が前記第１の多孔質の層の多孔質の構造体内に浸透するような方法で作り出されることを特徴とする、請求項１３に記載の方法。
【請求項１６】
請求項１３に記載の方法によって生産される成型防音構成部品であって、前記中間層が、前記第１及び第２の多孔質の層の材料によってのみ構成されることを特徴とする、成型防音構成部品。
【請求項１７】
前記中間層の厚さが、前記第１の多孔質の層の厚さの１０％と２０％の間にあることを特徴とする、請求項１６に記載の防音構成部品。
【請求項１８】
前記中間層が１００ｇ／ｍ２と１０００ｇ／ｍ２の間の単位面積当たりの質量を有することを特徴とする、請求項１６に記載の防音構成部品。
【請求項１９】
前記構成部品が、薄い流体密のフィルムが前記第１の多孔質の層と装飾マット層との間に置かれた、前記第１の多孔質の層上に設けられる前記装飾マット層を備えることを特徴とする、請求項１６に記載の防音構成部品。
【請求項２０】
第１の多孔質の層と、開放気泡を有する第２の多孔質の層と、それらの２つの多孔質の層の間に気密である中間層とを備える成型防音構成部品を生産する方法であって、
前記防音構成部品が備える形状を有する前記第１の多孔質の層を設けるステップと、
前記第１の多孔質の層上に、前記中間層を設けるステップと、
前記第２の多孔質の層を形成するために、高分子発泡組成物を射出するステップとを含む方法において、
前記中間層を前記第１の多孔質の層上に設けるステップと高分子発泡組成物を射出するステップが、前記高分子発泡組成物と前記第１の層の材料から高分子組成物を形成する間に前記第１の層に接触する前記高分子発泡組成物の単一の射出ステップで、同時に行われ、前記中間層は、前記第１および第２の多孔質の層のそれぞれより密度が高く、
前記第１の層を設けるステップは、多孔質の材料の層を設けるステップを含み、前記多孔質の材料がフェルトおよび発泡体層から選択され、
前記第１の多孔質の層が、２００Ｎ．ｍ−３．ｓと３５００Ｎ．ｍ−３．ｓの間の空気の通過に対する抵抗を有する１つの多孔質の層からなり、
前記中間層の密度は、６６６ｋｇ／ｍ３より小さく、
前記第１の多孔質の層と、開放気泡を有する前記第２の多孔質の層と、それらの２つの多孔質の層の間に気密である前記中間層とを備える前記得られた成型防音構成部品は、自動車の床の防音構成部品及び自動車の隔壁の防音構成部品の１つとして構成されることを特徴とする、方法。
【手続補正２】
【補正対象書類名】明細書
【補正対象項目名】００６８
【補正方法】変更
【補正の内容】
【００６８】
加えるに、抵抗層４を設けることは（線２８）、４００Ｈｚの防音をさらに実質的に改善し、検討した周波数の全範囲にわたり吸音を顕著に増加させる。
以上説明したように、本発明は以下の形態を有する。
［形態１］
第１の多孔質の層（１）と、開放気泡を有する第２の多孔質の層（３）と、それらの２つの多孔質の層の間に実際的に気密である中間層（２）とを備える種類の成型防音構成部品を生産する方法であって、
前記防音構成部品に所望される形状を有する鋳型空洞の壁部分上に、前記空洞全体を占有しない前記第１の多孔質の層（１）を設けるステップと、
前記空洞全体を占有しない前記第１の多孔質の層（１）上に、実際的に気密である前記中間層（２）を設けるステップと、
開放気泡を有する前記第２の多孔質の層（３）を形成するために、前記鋳型の前記空洞内に高分子発泡組成物を射出するステップとを含む種類の方法において、
前記実際的に気密の中間層（２）を前記第１の多孔質の層（１）上に設けるステップと前記第２の多孔質の層（３）を形成するために高分子組成物を射出するステップの前記２つのステップが、前記高分子発泡組成物のための単一の射出ステップで、前記高分子組成物が前記第１および第２の多孔質の層（１、３）のそれぞれより密度の高い前記実際的に気密の中間層（２）を、前記第１の層（１）の材料と共に、形成するような条件の下で、前記第１の層（１）と接触して同時に行われることを特徴とする、方法。
［形態２］
射出後の前記中間層の厚さが、前記第１の多孔質の層の厚さの１０％と２０％の間にあることを特徴とする、形態１に記載の方法。
［形態３］
前記中間層（２）が、１００ｇ／ｍ２と１０００ｇ／ｍ２の間の単位面積当たりの質量を有することを特徴とする、形態１または形態２のいずれかに記載の方法。
［形態４］
前記第１の層（１）を設けるステップが、前記鋳型の壁上に多孔質の材料の層を位置決めするステップを含み、前記多孔質の材料がフェルトおよび発泡体層から選択されることを特徴とする、形態１から３までのいずれか一項に記載の方法。
［形態５］
前記第１の多孔質の層が、２００Ｎ．ｍ−３．ｓと３５００Ｎ．ｍ−３．ｓの間の空気の通過に対する抵抗を有する少なくとも１つの多孔質の層を有することを特徴とする、形態４に記載の方法。
［形態６］
前記第１の層（１）の前記多孔質の材料が、多孔質の層（５）を備え、前記多孔質の層（５）の外側表面が、空気の通過に対してより大きな抵抗を有する層（４）を担持することを特徴とし、前記第１の層（１）を設ける前記ステップが、空気の通過に対してより大きな抵抗を有する前記層（４）が前記鋳型の前記壁に接触して位置決めされるように、前記多孔質の材料の前記層（１）を位置決めするステップを含むことを特徴とする、形態４または形態５に記載の方法。
［形態７］
空気の通過に対してより大きな抵抗を有する前記層（４）が、２００Ｎ．ｍ−３．ｓと２０００Ｎ．ｍ−３．ｓの間の空気の通過に対する抵抗を有することを特徴とする、形態６に記載の方法。
［形態８］
前記中間層（２）および前記第２の多孔質の層（３）が、前記第２の多孔質の層を形成するために射出される流体組成物が前記第１の多孔質の層の多孔質の構造体内に浸透するような方法で作り出されることを特徴とする、形態１から７までのいずれか一項に記載の方法。
［形態９］
第１の多孔質の層（１）と、開放気泡を有する第２の多孔質の層（３）と、それらの２つの多孔質の層の間に実際的に気密である中間層（２）とを備える、形態１から８までのいずれか一項に記載の方法を実施することによって生産することができる成型防音構成部品であって、前記中間層（２）が、前記２つの多孔質の層（１、３）の材料によってのみ構成されることを特徴とする、成型防音構成部品。
［形態１０］
前記中間層（２）の厚さが、前記第１の多孔質の層の厚さの１０％と２０％の間にあることを特徴とする、形態９に記載の構成部品。
［形態１１］
前記中間層（２）が１００ｇ／ｍ２と１０００ｇ／ｍ２の間の単位面積当たりの質量を有することを特徴とする、形態９または形態１０に記載の構成部品。
［形態１２］
前記第１の多孔質の層が、多孔質の層（５）を備え、前記多孔質の層（５）の外側表面が、空気の通過に対してより大きな抵抗を有する層（４）を担持することを特徴とする、形態９から１１のいずれか一項に記載の構成部品。
［形態１３］
空気の通過に対してより大きな抵抗を有する前記層（４）が、２００Ｎ．ｍ−３．ｓと２０００Ｎ．ｍ−３．ｓの間の空気の通過に対する抵抗を有することを特徴とする、形態１２に記載の構成部品。
［形態１４］
前記構成部品が、任意選択で薄い流体密のフィルム（１２）が間に置かれた、前記第１の多孔質の層（１）上に設けられる装飾マット層（１０）を備えることを特徴とする、形態９から１３のいずれか一項に記載の構成部品。